(57)【要約】【課題】実際入手可能な光学薄膜材料で目標の特性の光学フィルタを実現する。【解決手段】屈折率の異なる複数の光学薄膜を多層化した反射鏡層とスペーサ層からキャビティ層を形成し、複数のキャビティー層を連絡層を介して多段化し、複素周波数ｓのフルビッツ多項式における透過特性を表す分母多項式と分子多項式、及び反射特性を表す分母多項式と分子多項式から、求める透過特性及び反射特性に応じて層構成を定めた帯域通過型光学薄膜フィルタであって、上記分母多項式の定数項を１〜１．２倍の値にした多項式から上記層構成を定める。【選択図】  図１
2004151179.tif 000002
【特許請求の範囲】
【請求項１】
屈折率の異なる複数の光学薄膜を多層化した反射鏡層とスペーサ層からキャビティ層を形成し、複数のキャビティ層を連絡層を介して多段化し、
複素周波数ｓのフルビッツ多項式における透過特性を表す分母多項式と分子多項式、及び反射特性を表す分母多項式と分子多項式から、求める透過特性及び反射特性に応じて層構成を定めた帯域通過型光学薄膜フィルタであって、
上記各分母多項式の定数項を１〜１．２倍の値にした多項式から上記層構成を定めたことを特徴とする光学薄膜フィルタ。
【発明の詳細な説明】
【０００１】
【発明の属する技術分野】
本発明は波長多重（ＷＤＭ）方式の光ファイバー通信網等に用いるフィルタに関し、特に反射される信号に対し直線歪みを軽減した光学薄膜フィルタに関する。
【０００２】
【従来の技術】
波長多重方式（ＷＤＭ）の光ファイバー通信網では、それぞれの波長の光信号を分離抽出あるいは合波するため光学的な挿入分岐器（ＡＤＭ：ａｄｄ／ｄｒｏｐ  ｍｕｌｔｉｐｌｅｘｅｒ）が用いられ、その機能を実現するために波長分離用光学フィルタが用いられる。
【０００３】
従来、その為のフィルタとしては、主に図１０に示すＦＢＧ（Ｆｉｂｅｒ  Ｂｒａｇｇ  Ｇｒａｔｉｎｇ）、図１１に示すＡＷＧ（Ａｒｒａｙｅｄ，  Ｗａｖｅｇｕｉｄｅ  Ｇｒａｔｉｎｇ）、図１２示す光学薄膜フィルタの３種類の光学フィルタが用いられている。
【０００４】
図１０に示すＦＢＧにおいては、フィルタ端面２１からの入射光はグレイティング部１５で波長選択されて反射して反射光としてフィルタ端面２１より取り出される。図１１に示すＡＷＧにおいては、入射波は分波部１６で分波されて移相部１７を通り、波長選択部１８で波長分離されて取り出される。図１２に示す光学薄膜フィルタにおいては、多層の薄膜からなる反射鏡１９、スペーサ１４、反射鏡２０を積層して構成され、各層に垂直に光が入射、透過する。
【０００５】
【特許文献１】
特開２００２−２５８０３６号公報
【０００６】
【発明が解決しようとする課題】
これらのフィルタを使用した場合、透過する光信号の伝送速度が上がった場合、おもに群遅延の偏差により透過信号の波形歪みを受けることが問題にされ始めている。このため、本発明者は透過特性の群遅延の偏差が少ない帯域通過特性の光学薄膜フィルタを提案している（特許文献１）。
【０００７】
従来例の図１０、１１に示すＦＢＧやＡＷＧでは、透過特性の群遅延の偏差までは考慮されておらず、もっぱら透過の振幅特性のみを考慮するか、あるいは一部のＡＷＧでは透過の振幅特性をあまり考慮せずに、透過位相の単純な傾斜の位相補正に利用するのみであった。
【０００８】
一方、光学薄膜フィルタは、現実の屈折率や膜構成で構成しなければならない。即ち、光学薄膜材料や基板ガラスの屈折率は固定されており、また層数は整数である。このため、任意の帯域幅、減衰、群遅延などの特性のフィルタが実現出来る訳ではなく、いかに目標に近い特性の層構成にするかが課題であった。
【０００９】
本発明者による特許文献１の透過特性の群遅延の偏差が少ない帯域通過特性の光学薄膜フィルタは理論、原理に忠実なものであるが、実際に上記の制約までを緩和する手段には触れていない。
【００１０】
本発明はこれに鑑みなされたものであり、固定された屈折率の材料と、層数が整数という条件で目的の特性を実現する手段に関するものである。特許文献１の理想的な設計理論の特性に実際の材料、構造でそれに近い特性の光学薄膜フィルタを実現するものである。このフィルタにより、理想に近い波長選択機能を実現し、さらにアドドロップモジュールを実現できる。
【００１１】
【課題を解決するための手段】
そこで、本発明では理想の条件で設計し、それに近い実際の材料、膜構成で光学薄膜フィルタを実現し、その際生じる特性の偏差の傾向と逆の特性を、予め多項式の段階で補正して再度フィルタ構成を再設計する。
【００１２】
その為に、屈折率の異なる複数の光学薄膜を多層化した反射鏡層とスペーサ層からキャビティ層を形成し、複数のキャビティ層を連絡層を介して多段化し、複素周波数ｓのフルビッツ多項式における透過特性を表す分母多項式と分子多項式、及び反射特性を表す分母多項式と分子多項式から、求める透過特性及び反射特性に応じて層構成を定めた帯域通過型光学薄膜フィルタであって、上記各分母多項式の定数項を１〜１．２倍の値にした多項式から上記層構成を定めたことを特徴とする。
【００１３】
【作用】
本発明の光学薄膜フィルタにより、既存の材料にて目標の設計値に近い光学薄膜フィルタを実現することが出来る。この結果、波形歪みを抑えたＡＤＭなどの波長選択機能を実現できる。
【００１４】
【発明の実施の形態】
以下、図面に基づいて本発明を詳細に説明する。なお、本発明は以下の例に限定されるものではなく以下、本発明の主旨を逸脱しない範囲で変更・改良を施すことは何ら差し支えない。
【００１５】
まず、図１に本発明の光学薄膜フィルタの具体例を示す。ガラス基板１上に反射鏡層２、３、４、５、６、７、８とスペーサ層９からなる複数のキャビティ層１０、１１、１２、１３を連絡層１４を介して多重化してある。上記反射鏡層２、３、４、５、６、７、８、スペーサ層９、連絡層１４はそれぞれ屈折率の異なる複数の光学薄膜を多層化して形成したものである。図３、図４に本発明による光学薄膜フィルタの透過群遅延特性と透過振幅特性を示す。
【００１６】
以下に本発明の原理を説明する。電気回路のフィルタ理論における複素周波数ｓのフルビッツ多項式より、求めるフィルターの透過特性及び反射特性が定まるものとすると、このフルビッツ多項式より基準化低域通過型フィルタの素子値が定まり、該基準化低域通過型フィルタを周波数変換、等価変換することにより、図１に示す本発明の多重薄膜光学フィルタの層構成を定めることができる（詳細は特許文献１参照）。
【００１７】
即ち、光学薄膜フィルタの特性は数１に示されるＳパラメータにより表現できる。数２に示すように、透過特性を表すｓ２１の分母多項式のｇ（ｓ）はフルビッツの多項式を示し、分子多項式のｆ（ｓ）は数３に示すように、この場合１である。透過特性はこのフルビッツの多項式のみで決まることから、群遅延偏差の少ないフルビッツの多項式を選ぶことで目的の透過特性のフィルタを実現することができる。
【００１８】
【数１】
2004151179.tif 000003
【００１９】
【数２】
2004151179.tif 000004
【００２０】
【数３】
2004151179.tif 000005
【００２１】
図５と図６に通過帯域で群遅延が最大平坦である基準化低域通過型の４次のベッセルフィルタの振幅特性と群遅延特性を示す。
【００２２】
光学薄膜フィルタの反射特性は数４のようにｓ１１の分母多項式ｇ（ｓ）と分子多項式ｈ（ｓ）とで定まる。分母多項式ｇ（ｓ）はｓ２１の分母多項式と同じである。一方、分子多項式はユニタリ条件の数５よりｇ（ｓ）とｆ（ｓ）が与えられればそれに伴い決められる。
【００２３】
【数４】
2004151179.tif 000006
【００２４】
【数５】
2004151179.tif 000007
【００２５】
等価特性の群遅延時間は数６で与えられる。
【００２６】
【数６】
2004151179.tif 000008
【００２７】
またポート１の反射特性の部群遅延時間は数７で与えられる。またｈ（ｓ）が定まるとポート２の反射係数は数８に示すように、分子多項式の複素周波数を異符号にすることで与えられる。
【００２８】
【数７】
2004151179.tif 000009
【００２９】
【数８】
2004151179.tif 000010
【００３０】
特許文献１によれば、これらの多項式を用いれば、与えられた光学薄膜材料とガラス基板材料を用いて、目標の中心周波数、通過帯域幅の光学薄膜フィルタの膜構成を設計できた。
【００３１】
しかし、その膜構成の層数は計算上は任意の数となるが、実際は整数でしか実現できず、それを補う幾つかの手法を用いても目標の設計値に対していくらかの偏差が残る。特に群遅延時間の偏差はクリティカルであり、ベッセルフィルタの振幅特性と群遅延時間の両方が同時に帯域内で設計値よりも低くなり狭帯域化する偏差と成る場合は、その偏差を最適化などで低く抑えることは困難である。
【００３２】
図７と図８に従来の特許文献１の設計法による４次のベッセルフィルタの振幅特性と群遅延特性を示す。膜構成と屈折率の制約で、図５と図６の基準化低域通過型フィルタの特性と比べると、振幅特性はやや狭帯域になり、これに伴い群遅延時間が平坦ではなく、緩やかな単峰特性となっている。
【００３３】
一方、ベッセルフィルタのフルビッツ多項式の各係数を変化させるとそれに応じて特性も変化する。そこで、その問題に対しては、通過帯域域内の群遅延時間を緩やかに双峰特性化し、かつ振幅製の僅かな平坦化にはフルビッツ多項式の定数項ａ０を元の多項式よりもやや増して、１〜１．２倍してａ０＝１〜１．２にするのが効果的である。数９に元の４次のベッセルフィルタのフルビッツの多項式を示す。
【００３４】
【数９】
2004151179.tif 000011
【００３５】
他の高次の次数の項の係数を変化させても特性に変化を与えることができるが、図４に示すように、帯域内の特性の変化が複雑となる。図４の５１から５５は数９の定数項ａ０から４次の項の係数ａ４を順にそれぞれ１．１×ａｉ（ｉ＝０，１，２，３，４）にした時の群遅延時間を示している。
【００３６】
５１の定数項を１．１×ａ０＝１．１（ｉ＝０）とした時が緩やかな双峰特性であるのに対し、５２（ｉ＝１）〜５５（ｉ＝４）で高次の項を１．１倍した特性は複雑であり、微小な特性の補正には適していない。
【００３７】
また図３は５１〜５５に対応する振幅特性を描いた図であるが、殆ど重なり、この係数の修正では振幅特性には大きな変化はない。しかし、一般に何らかの複合的な偏差の為に群遅延特性が単峰化して狭帯域化すれば、振幅特性は必ずより鋭い単峰化して狭帯域化し、その逆の現象は起こらない。
【００３８】
以上より、実際の狭帯域化したベッセルフィルタに対し、次に予めその狭帯域化の偏差の逆補正した特性の多項式に修正して、再度特許文献１による設計を行うことで、もとの目標に近い特性の光学薄膜フィルタを実際の光学薄膜材料とガラス基板で実現できる。
【００３９】
図２と図３の実施例は、図４の５５の郡遅延を双峰化して広帯域化して導きなおした等価回路をもとに再度特許文献１の方法で設計したものである。群遅延の平坦度が図８に比べ改善され、また振幅特性の図７に比べ狭帯域化が抑えられている。
【００４０】
以上の説明で示される回路網関数から導かれた等価回路を図９に示す。終端抵抗８０、８１の間に、キャビティ６７、６８、６９が虚ジャイレータ６６を介して接続されている。それぞれのキャビティは共振器７６、７７、７８とその前後に接続された理想トランス７０、７１、７２、７３、７４、７５から成り立つ。図１の実施例の各部と図９の等価回路の各部は連絡層１４が虚ジャイレータ６６に、反射鏡層２〜８が理想トランス７０〜７５に、スペーサ層９が共振器７６〜７８にキャビティ層１０〜１３がキャビティ６７〜６９に対応する。
【００４１】
【発明の効果】
本発明によれば、屈折率の異なる複数の光学薄膜を多層化した反射鏡層とスペーサ層からキャビティ層を形成し、複数のキャビティー層を連絡層を介して多段化し、複素周波数ｓのフルビッツ多項式における透過特性を表す分母多項式と分子多項式、及び反射特性を表す分母多項式と分子多項式から、求める透過特性及び反射特性に応じて層構成を定めた帯域通過型光学薄膜フィルタであって、上記分母多項式の定数項を１〜１．２倍の値にした多項式から上記層構成を定めたことにより、目標の特性に近い特性のフィルタを現有の材料で実現できる。
【図面の簡単な説明】
【図１】本発明の光学薄膜フィルタの構成を示す図である。
【図２】本発明の光学薄膜フィルタの透過群遅延時間特性を示す図である。
【図３】本発明の光学薄膜フィルタの透過振幅特性を示す図である。
【図４】ベッセルフィルタの多項式の係数を変えた時の透過群遅延特性を示す図である。
【図５】ベッセルフィルタの多項式による透過群遅延特性を示す図である。
【図６】ベッセルフィルタの多項式による透過振幅特性を示す図である。
【図７】従来の設計による光学薄膜フィルタの透過群遅延特性を示す図である。
【図８】従来の設計による光学薄膜フィルタの透過振幅特性を示す図である。
【図９】光学薄膜フィルタの等価回路を示す図である。
【図１０】従来のＦＢＧを示す図である。
【図１１】従来のＡＷＧを示す図である。
【図１２】従来の光学薄膜のフィルタを示す図である。
【符号の説明】
１：ガラス基板
２、３、４、５、６、７、８、１９、２０：反射鏡層
９：スペーサ層
１０、１１、１２、１３：キャビティ層
１４：連絡層
１５：グレーティング部
１６：分波部
１７：移相部
１８：波長選択部
２１：フィルタ端面
５１、５２、５３、５４、５５：群遅延特性
６６：虚ジャイレータ
６７、６８、６９：キャビティ
７０、７１、７２、７３、７４、７５：理想トランス
７６、７７、７８：共振器
８０、８１：終端抵抗
【図１】
2004151179.tif 000012
【図２】
2004151179.tif 000013
【図３】
2004151179.tif 000014
【図４】
2004151179.tif 000015
【図５】
2004151179.tif 000016
【図６】
2004151179.tif 000017
【図７】
2004151179.tif 000018
【図８】
2004151179.tif 000019
【図９】
2004151179.tif 000020
【図１０】
2004151179.tif 000021
【図１１】
2004151179.tif 000022
【図１２】
2004151179.tif 000023